(57)【要約】【課題】表面からリード線を延出させ、かつ、上記表面の仕上げ加工の作業性が向上された電熱鋳込みヒーターの提供。【解決手段】電熱鋳込みヒーター１０は、筒状発熱体１１に内蔵されるシーズヒーター１０Ａ（電熱部品）と、筒端部分１１Ｄから外部に延出されるリード線１２とを備える。筒端部分１１Ｄのリード線１２が延出されている部分は、端面１１Ｅから引き込まれて離間され、かつ、側方に開口された凹み１１Ｆとされる。リード線１２は、凹み１１Ｆから側方に向かって延びるように曲げて端面１１Ｅから離間させることができる。また、リード線１２は、側面１１Ｂ、１１Ｃから離間されるように曲げを調整することもできる。【選択図】図４
2015191805.tif 000002
【特許請求の範囲】
【請求項１】
金属の鋳造によって筒形状に形成された筒状発熱体を備え、かつ、当該筒状発熱体の前記筒形状の内部に射出成形装置の射出ノズルが差し込まれた状態で当該射出ノズルに取り付けられる電熱鋳込みヒーターにおいて、
全体が前記金属によって鋳込まれて覆われることで前記筒状発熱体に内蔵され、かつ、電力が供給されることでジュール熱を発生させる電熱部品と、
一方側が前記電熱部品に接続され、かつ、他方側が前記筒状発熱体の前記筒形状の筒端部分から外部に延出された状態に配設されることで前記電熱部品への前記電力の供給を実現させるリード線と、
を備え、
前記筒状発熱体における前記筒形状の前記筒端部分のうち、前記リード線が延出されている部分は、前記筒端部分の端面から前記リード線の太さと比べてより広い幅およびより深い深さで引き込まれて前記端面から離間され、かつ、前記筒形状の側方に前記リード線の太さと比べてより広い開口幅およびより深い開口深さで開口された凹みとして形成され、
前記リード線は、曲げ変形が可能とされることで、前記リード線の全体が前記凹みから前記側方に向かって延びるように曲げられて前記筒端部分の前記端面から離間された第１曲げ状態、および、前記リード線の全体が前記筒形状の側面から離間されるように前記リード線の曲げが調整された第２曲げ状態のいずれの曲げ状態にもすることができるようにされている、
電熱鋳込みヒーター。
【請求項２】
筒形状に形成された筒状発熱体の筒端部分から曲げ変形が可能なリード線を延出させた構成とされ、かつ、前記筒状発熱体の前記筒形状の内部に射出成形装置の射出ノズルが差し込まれた状態で当該射出ノズルに取り付けられる電熱鋳込みヒーターを生産する電熱鋳込みヒーターの生産方法において、
前記リード線が接続された電熱部品の全体を金属によって鋳込んで覆うことで前記筒状発熱体を前記筒形状に形成する筒状発熱体形成ステップと、
前記筒状発熱体の表面のうち、前記筒形状の前記筒端部分の端面全体に仕上げ加工を施す端面仕上げ加工ステップと、
前記筒状発熱体の表面のうち、前記筒形状の側方に位置される側面全体に仕上げ加工を施す側面仕上げ加工ステップと、
を有し、
前記筒状発熱体形成ステップにおいては、前記筒状発熱体の前記筒端部分のうち、前記リード線が延出されることになる部分を、前記筒端部分の前記端面から前記リード線の太さと比べてより広い幅およびより深い深さで引き込まれて前記端面から離間され、かつ、前記側方に前記リード線の太さと比べてより広い開口幅およびより深い開口深さで開口された凹みとして形成し、
前記端面仕上げ加工ステップにおいては、前記リード線を前記凹みから前記側方に向かって延びるように曲げられた状態とすることで、仕上げ加工が施されている前記端面に対して前記リード線の全体が離間された状態を実現させ、
前記側面仕上げ加工ステップにおいては、前記リード線の曲げの状態を調整することで、仕上げ加工が施されている前記側面に対して前記リード線の全体が離間された状態を実現させる、
電熱鋳込みヒーターの生産方法。
【発明の詳細な説明】
【技術分野】
【０００１】
本発明は、射出成形装置の射出ノズルに取り付けられる電熱鋳込みヒーターおよびその生産方法に関する。
【背景技術】
【０００２】
上記電熱鋳込みヒーターに関する技術としては、例えば下記の特許文献１に記載されている技術が知られている。この技術では、発熱体の内部に螺旋状のシーズヒーターを鋳込まれた状態に設け、上記発熱体に設けたテーパー部分を射出成形装置の射出ノズルの外周面に嵌合させる。そして、上記技術では、上記発熱体のテーパー部分と上記射出ノズルの外周面とを密着嵌合させることで、上記発熱体から上記射出ノズルへの熱伝導効率を大きくすることを実現させる。
【先行技術文献】
【特許文献】
【０００３】
【特許文献１】特開平０５−２２８９６１号公報
【発明の概要】
【発明が解決しようとする課題】
【０００４】
上記特許文献１に記載されている電熱鋳込みヒーターを使用するためには、特許文献１に記載されている各構成の他に、上記シーズヒーターへの電力の供給を実現させるリード線が必要となる。ここで、上記シーズヒーターは射出ノズルの外周面に密着嵌合される発熱体に内蔵されるので、上記リード線は、上記電熱鋳込みヒーターにおいて上記テーパー部分とは別の表面から延出されたものとする必要がある。これにより、上記電熱鋳込みヒーターにおいては、上記リード線が延出される側の上記表面の仕上げ加工を行う際に、上記リード線が作業の邪魔となって上記仕上げ加工の作業性が悪化されるという問題が生じていた。
【０００５】
本発明は、仕上げ加工が施され、表面からリード線を延出させた構成の電熱鋳込みヒーターを生産する際に、上記リード線を上記表面から離間された状態とすることで、この表面の仕上げ加工の作業性を向上させることを可能とするものである。
【課題を解決するための手段】
【０００６】
上記課題を解決するために、本発明の電熱鋳込みヒーターおよび電熱鋳込みヒーターの生産方法は以下の手段をとる。
【０００７】
まず、第１の発明は、射出成形装置の射出ノズルに取り付けられる電熱鋳込みヒーターを生産する電熱鋳込みヒーターの生産方法である。ここで、上記電熱鋳込みヒーターは、筒形状に形成された筒状発熱体の筒端部分から曲げ変形が可能なリード線を延出させた構成とされたものである。また、上記電熱鋳込みヒーターは、上記筒状発熱体の筒形状の内部に上記射出ノズルが差し込まれた状態で、この射出ノズルに取り付けられるものである。
【０００８】
上記第１の発明にかかる電熱鋳込みヒーターの生産方法は、リード線が接続された電熱部品の全体を金属によって鋳込んで覆うことで筒状発熱体を筒形状に形成する筒状発熱体形成ステップを有している。この筒状発熱体形成ステップにおいては、筒状発熱体の筒端部分のうち、リード線が延出されることになる部分を凹みとして形成する。この凹みは、筒端部分の端面からリード線の太さと比べてより広い幅およびより深い深さで引き込まれて端面から離間され、かつ、筒形状の側方にリード線の太さと比べてより広い開口幅およびより深い開口深さで開口されたものである。また、上記第１の発明にかかる電熱鋳込みヒーターの生産方法は、筒状発熱体の表面のうち、筒形状の筒端部分の端面全体に仕上げ加工を施す端面仕上げ加工ステップを有している。この端面仕上げ加工ステップにおいては、リード線を上記凹みから上記側方に向かって延びるように曲げられた状態とすることで、仕上げ加工が施されている端面に対してリード線の全体が離間された状態を実現させる。また、上記第１の発明にかかる電熱鋳込みヒーターの生産方法は、筒状発熱体の表面のうち、筒形状の側方に位置される側面全体に仕上げ加工を施す側面仕上げ加工ステップを有している。この側面仕上げ加工ステップにおいては、リード線の曲げの状態を調整することで、仕上げ加工が施されている上記側面に対してリード線の全体が離間された状態を実現させる。
【０００９】
上記第１の発明にかかる電熱鋳込みヒーターの生産方法によれば、筒状発熱体の凹みから延出されるリード線を曲げ変形させることで、このリード線を仕上げ加工が施される表面から離間させることができる。これにより、仕上げ加工が施され、表面からリード線を延出させた構成の電熱鋳込みヒーターを生産する際の上記仕上げ加工において、上記リード線が作業の邪魔にならないようにして、上記仕上げ加工の作業性を向上させることができる。
【００１０】
ついで、第２の発明は、金属の鋳造によって筒形状に形成された筒状発熱体を備えた電熱鋳込みヒーターである。この電熱鋳込みヒーターは、筒状発熱体の筒形状の内部に射出成形装置の射出ノズルが差し込まれた状態でこの射出ノズルに取り付けられるものである。
【００１１】
上記第２の発明にかかる電熱鋳込みヒーターは、具体的には、電力が供給されることでジュール熱を発生させる電熱部品と、その配設により電熱部品への電力の供給を実現させるリード線とを備えている。ここで、電熱部品は、全体が金属によって鋳込まれて覆われることで筒状発熱体に内蔵される。また、リード線は、一方側が電熱部品に接続され、かつ、他方側が筒状発熱体の筒形状の筒端部分から外部に延出された状態に配設される。この筒端部分のうち、リード線が延出されている部分は、筒端部分の端面からリード線の太さと比べてより広い幅およびより深い深さで引き込まれて端面から離間された凹みとして形成されている。この凹みは、上記筒形状の側方にリード線の太さと比べてより広い開口幅およびより深い開口深さで開口されたものである。また、リード線は、曲げ変形が可能とされることで、リード線の全体が上記凹みから上記側方に向かって延びるように曲げられて筒端部分の端面から離間された第１曲げ状態にすることができるようにされている。また、リード線は、曲げ変形が可能とされることで、リード線の全体が筒形状の側面から離間されるようにリード線の曲げが調整された第２曲げ状態にすることもできるようにされている。
【００１２】
上記第２の発明にかかる電熱鋳込みヒーターは、上記第１の発明にかかる電熱鋳込みヒーターの生産方法によって生産することができる。すなわち、上記第２の発明によれば、仕上げ加工が施された表面からリード線が延出され、かつ、上記仕上げ加工の作業性が向上された電熱鋳込みヒーターを提供することができる。
【図面の簡単な説明】
【００１３】
【図１】本発明の一実施形態にかかる電熱鋳込みヒーターの使用状態を表した斜視図である。
【図２】図１の電熱鋳込みヒーターの構成を表した斜視図である。
【図３】図１の電熱鋳込みヒーターの構成を表した正面図である。
【図４】図３のＩＶ−ＩＶ線断面矢視図である。
【図５】本発明の一実施形態にかかる電熱鋳込みヒーターの生産方法を表した説明図であり、本発明の筒状発熱体形成ステップを表す。
【図６】本発明の一実施形態にかかる電熱鋳込みヒーターの生産方法を表した説明図であり、本発明の端面仕上げ加工ステップを表す。
【図７】本発明の一実施形態にかかる電熱鋳込みヒーターの生産方法を表した説明図であり、本発明の側面仕上げ加工ステップを表す。
【図８】図７の側面仕上げ加工ステップの変形例を表した説明図である。
【発明を実施するための形態】
【００１４】
以下に、本発明の一実施形態について、図１ないし図７を用いて説明する。なお、以下において、電熱鋳込みヒーター１０の射出ノズル９２への取り付け構造（図１参照）に使用されるいもねじなどの付随的な構成については、その図示および詳細な説明を省略する。
【００１５】
始めに、本発明の一実施形態にかかる電熱鋳込みヒーター１０の構成について、主に図１ないし図４を用いて説明する。この電熱鋳込みヒーター１０は、図１ないし図４に示すように、筒形状（具体的には円筒形状）に形成された筒状発熱体１１を備えた電熱鋳込みヒーターである。また、電熱鋳込みヒーター１０は、図１に示すように、筒状発熱体１１の筒形状の内部に射出成形装置（図示省略）の射出ノズル９２が差し込まれた状態で、この射出ノズル９２に取り付けられるものである。なお、筒状発熱体１１の筒形状は、図２および図３に示すように、この筒形状の軸方向（図３で見て上下方向）の両側に位置される筒端部分１１Ｄと、この各筒端部分１１Ｄの間に位置される胴部分１１Ａとからなるものである。
【００１６】
電熱鋳込みヒーター１０は、図２ないし図４に示すように、電力が供給されることでジュール熱を発生させるシーズヒーター１０Ａを備えている。このシーズヒーター１０Ａは、本発明における「電熱部品」に相当し、つるまき線形状に曲げられた状態で筒状発熱体１１に内蔵されるものである。なお、筒状発熱体１１へのシーズヒーター１０Ａの内蔵は、図４および図５に示すように、このシーズヒーター１０Ａの全体が金属（具体的にはアルミニウム）によって鋳込まれて覆われることで実現される。
【００１７】
筒状発熱体１１には、図２ないし図４に示すように、その筒形状の側方（図４で見て左右方向）に位置される側面１１Ｂ、１１Ｃの全体に仕上げ加工（具体的には円筒内面研削加工および円筒外面研削加工）が施されている。すなわち、上記筒形状の内側の側面１１Ｂには、射出ノズル９２の外周面９２Ａ（図４の仮想線を参照）と密着嵌合されるように円筒内面研削加工が施されている。これにより、上記筒形状の内側の側面１１Ｂは、筒状発熱体１１から射出ノズル９２（図４の仮想線を参照）への熱伝導効率を大きくすることを実現させる。また、上記筒形状の外側の側面１１Ｃは、金属光沢が出るように円筒外面研削加工が施されることで、電熱鋳込みヒーター１０の意匠性を向上させることを実現させている。
【００１８】
また、筒状発熱体１１において、その上記軸方向の両端となる筒端部分１１Ｄの各端面１１Ｅには、図３および図４に示すように、それぞれ全体に仕上げ加工（具体的には平面研削加工）が施されている。ここで、各端面１１Ｅは、互いに平行な平面となるように研削加工されることで、複数個の電熱鋳込みヒーター１０を、その各端面１１Ｅが互いに密着された状態（図１参照）とすることを実現させる。
【００１９】
ところで、電熱鋳込みヒーター１０において、シーズヒーター１０Ａへの電力の供給はリード線１２によって実現される。このリード線１２は、図４に示すように、一方側がシーズヒーター１０Ａに接続され、かつ、他方側が筒状発熱体１１の筒形状の筒端部分１１Ｄから外部に延出された状態に配設される。
【００２０】
なお、本実施形態の電熱鋳込みヒーター１０においては、図２および図３に示すように、シーズヒーター１０Ａとして片端子型のシーズヒーターを採用している。このため、リード線１２は、筒状発熱体１１の筒形状の片側（図３で見て上側）に位置される筒端部分１１Ｄのみから延出される。
【００２１】
上記片側の筒端部分１１Ｄにおいてリード線１２が延出されている部分は、図３および図４に示すように、筒端部分１１Ｄの端面１１Ｅから胴部分１１Ａ側（図示下側）に引き込まれて端面１１Ｅから離間された凹み１１Ｆとして形成されている。この凹み１１Ｆは、端面１１Ｅからリード線１２の太さと比べてより広い幅およびより深い深さで引き込まれた構成とされている。また、凹み１１Ｆは、図２および図４に示すように、筒端部分１１Ｄにおける側方両側（図４で見て左右両側）に、それぞれリード線１２の太さと比べてより広い開口幅およびより深い開口深さで開口された構成とされている。なお、凹み１１Ｆにおける上記側方両側の開口と、上記端面１１Ｅからの凹み１１Ｆの引き込みによって形成される開口とは、図２に示すように、リード線１２の太さと比べてより広い幅およびより深い深さで１つに繋がっている。
【００２２】
ところで、リード線１２は、図４に示すように、２本の絶縁電線１２Ａを金属製の可とう電線管１２Ｂの内部に収納してなるものである。これにより、リード線１２は、その可とう電線管１２Ｂの可とう性により決定される曲げ範囲内で曲げ変形させた後に、その曲げ状態を維持することができるようになっている。
【００２３】
上記構成により、リード線１２は、図２ないし図４に示すように、このリード線１２の全体が凹み１１Ｆから上述した筒形状の側方に向かって延びるように曲げられて筒端部分１１Ｄの端面１１Ｅから離間された曲げ状態にすることができるようにされている。この曲げ状態は、本発明における「第１曲げ状態」に相当する。なお、本明細書に添付した図面においては、上記第１曲げ状態に該当するリード線１２の曲げ状態として、以下の各曲げ状態が示されている。
【００２４】
（い）リード線１２が、上記筒形状の外側の側面１１Ｃから離間されて延びるように曲げられた曲げ状態（図２の実線を参照）
【００２５】
（ろ）リード線１２が、上記筒形状の外側の側面１１Ｃに沿って、上述した筒形状の軸方向に延びるように曲げられた曲げ状態（図３および図４の実線を参照）
【００２６】
（は）リード線１２が、上記筒形状の外側の側面１１Ｃに沿って、この側面１１Ｃに巻きつけられるように曲げられた曲げ状態（図６の実線および図８の仮想線を参照）
【００２７】
（に）リード線１２が、上記筒形状の内側の側面１１Ｂに沿うように曲げられた曲げ状態（図８の実線を参照）
【００２８】
また、上記構成によれば、リード線１２は、図２ないし図４に仮想線で示すように、リード線１２の曲げが延ばされてこのリード線１２の全体が側面１１Ｂ、１１Ｃから離間された曲げ状態にすることができるようにされている。この曲げ状態は、本発明における「第２曲げ状態」に相当する。
【００２９】
ついで、上述した電熱鋳込みヒーター１０を生産する方法について、主に図５ないし図７を用いて説明する。なお、以下においては、電熱鋳込みヒーター１０のシーズヒーター１０Ａを生産するステップなどの付随的なステップについて、その図示および詳細な説明を省略する。
【００３０】
上記電熱鋳込みヒーター１０を生産する方法においては、まず、つるまき線形状に曲げられたシーズヒーター１０Ａとリード線１２とを、このリード線１２からシーズヒーター１０Ａへの電力の供給が可能となるように接続して用意する。
【００３１】
ついで、シーズヒーター１０Ａおよびリード線１２を、図５に示す鋳造装置９０にセットする。ここで、鋳造装置９０は、図５に示すように、筒状発熱体１１の筒形状に対応する形状のキャビティ９０Ｃを有する下側金型９０Ｂと、リード線１２をキャビティ９０Ｃから離間されるように保持することができる上側金型９０Ａとを備えている。
【００３２】
シーズヒーター１０Ａおよびリード線１２の鋳造装置９０へのセットに際しては、キャビティ９０Ｃにおいて筒状発熱体１１の凹み１１Ｆ（図４参照）に相当される位置に、プラスチックと砂との混合物からなるシェル鋳型９０Ｄを嵌合させる。また、上記セットに際しては、シーズヒーター１０Ａの全体がキャビティ９０Ｃの表面に触れることなくこのキャビティ９０Ｃ内に入り込んだ状態（以下、「第１セット状態」とも称する。）を実現させる。この第１セット状態において、シーズヒーター１０Ａに接続されるリード線１２の根元部分は、シェル鋳型９０Ｄに包み込まれた状態とされる。これにより、上記第１セット状態のシーズヒーター１０Ａは、リード線１２およびシェル鋳型９０Ｄを介して下側金型９０Ｂに支持され、上記キャビティ９０Ｃの表面に触れないようにされる。また、上記セットに際して、リード線１２において上記根元部分から延出される部分は、上側金型９０Ａの内部に収納された状態に保持されることによってキャビティ９０Ｃから離間される。
【００３３】
さらに、図５に示すように、上記第１セット状態とされたシーズヒーター１０Ａの全体を金属（具体的にはアルミニウム）によって鋳込んで覆うことで筒状発熱体１１を筒形状に形成するステップを行う。このステップは、本発明における「筒状発熱体形成ステップ」に相当し、図示しない方案を介して鋳造装置９０のキャビティ９０Ｃにアルミニウムの金属熔湯９０Ｅを注湯することによって実現される。
【００３４】
上記筒状発熱体形成ステップにおいて、シェル鋳型９０Ｄは、金属熔湯９０Ｅからの熱を受けて崩壊され、その跡として筒状発熱体１１に凹み１１Ｆ（図６参照）を形成する。ここで、シェル鋳型９０Ｄは、上記筒状発熱体形成ステップの前にリード線１２の根元部分を包み込んだ状態とされるものである。これにより、上記筒状発熱体形成ステップにおいては、筒状発熱体１１の筒端部分１１Ｄのうち、リード線１２が延出されることになる部分が凹み１１Ｆとして形成される。また、凹み１１Ｆは、筒端部分１１Ｄの端面１１Ｅから胴部分１１Ａ側にリード線１２の太さと比べてより広い幅およびより深い深さで引き込まれて端面１１Ｅから離間され、かつ、上述した筒形状の側方にリード線１２の太さと比べてより広い開口幅およびより深い開口深さで開口されたものとなる。
【００３５】
ところで、上記筒状発熱体形成ステップにおいて形成される筒状発熱体１１（図５参照）の筒形状は、完成品である電熱鋳込みヒーター１０における筒状発熱体１１（図４参照）の筒形状よりも上述した軸方向（図４で見て上下方向）に長くなるようにされている。この筒形状の長さの違いは、図６に示すように、筒状発熱体１１における筒端部分１１Ｄの各端面１１Ｅの全体に、仕上げ加工としての平面研削加工が施されることによって解消される。この平面研削加工は、筒状発熱体１１を上記軸方向に短くするように筒状発熱体１１の各端面１１Ｅを研削する加工であり、本発明における「端面仕上げ加工ステップ」に相当する。
【００３６】
上記端面仕上げ加工ステップにおいては、まず、上記筒状発熱体形成ステップによって筒状発熱体１１が形成された電熱鋳込みヒーター１０を、そのリード線１２を上述した（は）の曲げ状態としてから複合研削台９１にセットする。ここで、複合研削台９１は、図６および図７に示すように、筒状発熱体１１を回転自在に保持することができるチャック９１Ａを備えている。このチャック９１Ａには、リード線１２を固定された状態に保持することができるリード線ホルダー９１Ｂが設けられている。また、複合研削台９１は、平面研削加工用のプレーン砥石９１Ｃ（図６参照）と、円筒外面研削加工用のプレーン砥石９１Ｄ（図７の実線を参照）と、円筒内面研削加工用の内研砥石９１Ｅ（図７の仮想線を参照）とを備えている。
【００３７】
上記端面仕上げ加工ステップにおける電熱鋳込みヒーター１０の複合研削台９１へのセットに際しては、回転がロックされた状態のチャック９１Ａに筒状発熱体１１の片側の筒端部分１１Ｄを保持させることで、電熱鋳込みヒーター１０を片持ち状態に支持させる。このセット状態は、以下においては「第２セット状態」とも称する。そして、上記端面仕上げ加工ステップにおいては、上記第２セット状態の電熱鋳込みヒーター１０においてチャック９１Ａに保持されていない側（図６で見て上側）の筒端部分１１Ｄの端面１１Ｅを、回転されるプレーン砥石９１Ｃによって平面研削加工する。なお、この平面研削加工は、電熱鋳込みヒーター１０の筒状発熱体１１において平面研削加工される側の筒端部分１１Ｄの入れ替え（図示省略）を挟んで２回実行されることで、筒状発熱体１１の軸方向両側の端面１１Ｅに施される。
【００３８】
ここで、上述した（は）の曲げ状態（すなわち上述した第１曲げ状態）においては、図６に示すように、リード線１２は、その全体が上記平面研削加工が施されている端面１１Ｅに対して離間される。これにより、上記平面研削加工が施され、表面からリード線１２を延出させた構成の電熱鋳込みヒーター１０を生産する際の上記平面研削加工において、リード線１２が作業の邪魔にならないようにして、上記平面研削加工の作業性を向上させることができる。
【００３９】
さて、上述した筒状発熱体形成ステップにおいて形成される筒状発熱体１１（図５参照）は、完成品である電熱鋳込みヒーター１０における筒状発熱体１１（図４参照）よりも肉厚に形成されている。この肉厚の違いは、図７に示すように、筒状発熱体１１における各側面１１Ｂ、１１Ｃの全体に、仕上げ加工としての円筒内面研削加工および円筒外面研削加工が施されることによって解消される。この円筒内面研削加工および円筒外面研削加工は、筒状発熱体１１の肉厚を薄くするように筒状発熱体１１の各側面１１Ｂ、１１Ｃを研削する加工であり、本発明における「側面仕上げ加工ステップ」に相当する。なお、この側面仕上げ加工ステップおよび上述した端面仕上げ加工ステップは、いずれのステップを先に実行してもよいものである。
【００４０】
上記側面仕上げ加工ステップにおいては、まず、上記筒状発熱体形成ステップによって筒状発熱体１１が形成された電熱鋳込みヒーター１０を、そのリード線１２を上述した第２曲げ状態としてから複合研削台９１にセットする。この複合研削台９１は、上記端面仕上げ加工ステップにおいて使用される複合研削台９１と同一のものである。また、上記セットに際しては、筒状発熱体１１においてリード線１２が延出される側の筒端部分１１Ｄ（図７で見て上側の筒端部分１１Ｄ）を回転自在とされたチャック９１Ａに保持させることで、電熱鋳込みヒーター１０を片持ち状態に保持させる。この際、リード線１２は、チャック９１Ａのリード線ホルダー９１Ｂに固定された状態に保持される。このセット状態は、以下においては「第３セット状態」とも称する。
【００４１】
ついで、上記側面仕上げ加工ステップにおいては、チャック９１Ａを回転させることで上記第３セット状態の電熱鋳込みヒーター１０を回転させる。そして、上記側面仕上げ加工ステップにおいては、回転されている電熱鋳込みヒーター１０における筒状発熱体１１の外側の側面１１Ｃを、同じく回転されるプレーン砥石９１Ｄによって円筒外面研削加工する（図７の実線を参照）。また、上記側面仕上げ加工ステップにおいては、回転されている電熱鋳込みヒーター１０における筒状発熱体１１の内側の側面１１Ｂを、同じく回転される内研砥石９１Ｅによって円筒内面研削加工する（図７の仮想線を参照）。なお、この円筒内面研削加工および上記円筒外面研削加工は、いずれの加工を先に実行してもよいものである。
【００４２】
ここで、上述した第２曲げ状態においては、図７に示すように、リード線１２は、その全体が円筒内面研削加工される側面１１Ｂに対して離間される。これにより、上記円筒内面研削加工が施され、表面からリード線１２を延出させた構成の電熱鋳込みヒーター１０を生産する際の上記円筒内面研削加工において、リード線１２が作業の邪魔にならないようにして、上記円筒内面研削加工の作業性を向上させることができる。また、上記第２曲げ状態においては、リード線１２は、その全体が円筒外面研削加工される側面１１Ｃに対して離間される。これにより、上記円筒外面研削加工が施され、表面からリード線１２を延出させた構成の電熱鋳込みヒーター１０を生産する際の上記円筒外面研削加工において、リード線１２が作業の邪魔にならないようにして、上記円筒外面研削加工の作業性を向上させることができる。
【００４３】
本発明は、上述した一実施形態で説明した外観、構成に限定されず、本発明の要旨を変更しない範囲で種々の変更、追加、削除が可能である。例えば、以下のような各種の形態を実施することができる。
【００４４】
（１）本発明の電熱鋳込みヒーターの生産方法において、リード線の曲げ変形は、研削加工が施されている最中の面に対してリード線の全体が離間された曲げ状態を実現させればよいものである。すなわち、上述した端面仕上げ加工ステップにおけるリード線の曲げ状態を、例えば上述した（い）、（ろ）、あるいは、（に）の曲げ状態に変更することができる。また、上述した側面仕上げ加工ステップの円筒外面研削加工においては、図８に実線で示すように、リード線１２を上記（に）の曲げ状態として、円筒外面研削加工されている側面１１Ｃに対してリード線１２の全体を離間させた状態を実現させることができる。また、上記側面仕上げ加工ステップの円筒内面研削加工においては、図８に仮想線で示すように、リード線１２を上述した（は）の曲げ状態として、円筒内面研削加工されている側面１１Ｂに対してリード線１２の全体を離間させた状態を実現させることができる。なお、図８に表した側面仕上げ加工ステップの変形例は、筒状発熱体１１を保持するチャック９１Ａからリード線ホルダー９１Ｂ（図７参照）を省略することが可能となるというメリットを有している。
【００４５】
（２）本発明の電熱鋳込みヒーターにおいて、筒状発熱体の筒形状を円筒形状から任意の筒形状（例えば楕円筒形状あるいは角筒形状など）に変更した変形例を採用することができる。この場合、上述した円筒外面研削加工および円筒内面研削加工を、変更後の筒形状の側面を研削することができる適宜の研削加工に変更することができ、この研削加工を行う研削台もあわせて変更することができる。
【００４６】
（３）本発明の電熱鋳込みヒーターにおいては、筒状発熱体の側面および端面に施される研削加工を、例えばバフ研磨加工あるいは塗装などの、任意の仕上げ加工に変更した変形例を採用することができる。
【００４７】
（４）本発明の電熱鋳込みヒーターにおいて、筒状発熱体の筒端部分にその端面から引き込まれた状態に形成される凹みを、上記筒端部分における側方の片側および上記端面側のみに開口されたものに変更した変形例を採用することができる。
【００４８】
（５）本発明の電熱鋳込みヒーターにおいて、筒状発熱体に内蔵される片端子型のシーズヒーターを、マイカヒーターおよび両端子型のシーズヒーターを含む任意の電熱部品に変更した変形例を採用することができる。この場合において、筒状発熱体の筒端部分に形成される凹みの数および配設状態は、上記電熱部品から延出されるリード線の本数および配設状態に対応させて適宜変更することができる。
【符号の説明】
【００４９】
１０    電熱鋳込みヒーター
１０Ａ  シーズヒーター（電熱部品）
１１    筒状発熱体
１１Ａ  胴部分
１１Ｂ  側面
１１Ｃ  側面
１１Ｄ  筒端部分
１１Ｅ  端面
１１Ｆ  凹み
１２    リード線
１２Ａ  絶縁電線
１２Ｂ  可とう電線管
９０    鋳造装置
９０Ａ  上側金型
９０Ｂ  下側金型
９０Ｃ  キャビティ
９０Ｄ  シェル鋳型
９０Ｅ  金属熔湯
９１    複合研削台
９１Ａ  チャック
９１Ｂ  リード線ホルダー
９１Ｃ  プレーン砥石
９１Ｄ  プレーン砥石
９１Ｅ  内研砥石
９２    射出ノズル
９２Ａ  外周面
【図１】
2015191805.tif 000003
【図２】
2015191805.tif 000004
【図３】
2015191805.tif 000005
【図４】
2015191805.tif 000006
【図５】
2015191805.tif 000007
【図６】
2015191805.tif 000008
【図７】
2015191805.tif 000009
【図８】
2015191805.tif 000010